(57)【特許請求の範囲】
【請求項１】
シート状支持体の片面に染料受容層、他面に裏面層を有する熱転写受容シートにおいて、前記裏面層が、少なくとも帯電防止剤、接着剤、及びポリシロキサン部位と、ウレタン結合部位及び／又は尿素結合部位とを有するイソシアネート基含有ポリマーを用いて形成されてなり、該イソシアネート基含有ポリマーが、ポリイソシアネート化合物と、アルコール変性シリコーン及び／又はアミノ変性シリコーンとの反応生成物であり、且つ前記ポリイソシアネート化合物が有するイソシアネート基と、前記アルコール変性シリコーンが有するヒドロキシル基及び／又は前記アミノ変性シリコーンが有するアミノ基との当量比１．５〜１０の範囲で反応した反応生成物であることを特徴とする熱転写受容シート。
【請求項２】
前記帯電防止剤が、導電性無機顔料である請求項１記載の熱転写受容シート。
【請求項３】
ポリイソシアネート化合物と、アルコール変性シリコーン及びアミノ変性シリコーンから選ばれる少なくとも１種とを、前記ポリイソシアネート化合物が有するイソシアネート基と、前記アルコール変性シリコーンが有するヒドロキシル基及び／又は前記アミノ変性シリコーンが有するアミノ基との当量比１．５〜１０の範囲で反応させることにより得たポリシロキサン部位と、ウレタン結合部位及び／又は尿素結合部位とを有するイソシアネート基含有ポリマーを調製した後、該イソシアネート基含有ポリマーと、少なくとも帯電防止剤、接着剤を含む裏面層形成用組成物を調製し、この裏面層形成用組成物をシート状支持体の一方の面上に塗布、乾燥して裏面層を形成することを特徴とする請求項１記載の熱転写受容シートの製造方法。
【発明の詳細な説明】
【０００１】
【発明の属する技術分野】
本発明は、熱転写受容シート（以下、単に受容シートとする）に関するものである。更に詳しくは、本発明は、熱転写プリンターを使用して印画する際に、裏プリント適性が優れ、裏移りがなく、高速高画質プリントの可能な受容シート及びそ製造方法に関するものである。
【０００２】
【従来の技術】
近年、サーマルプリンター、特に鮮明なフルカラー画像がプリント可能な染料熱転写プリンターが注目されてきた。染料熱転写プリンターは、染料インキリボンに、受容シートの染料染着性樹脂を含む受容層を重ね合わせ、サーマルヘッドなどから供給される熱により、染料層の所要箇所の染料を所定濃度だけ受容層上に転写して画像を形成するものである。インキリボンは、イエロー、マゼンタおよびシアンの３色、あるいはこれにブラックを加えた４色の染料からなる。フルカラー画像は、インキリボンの各色の染料を受容シートに順に繰り返し転写することによって得られる。
【０００３】
この様な熱転写プリンターにより、画像を転写形成するために必要な受容シートは、シート状支持体上に、染料染着性樹脂を主成分とする受容層を設け、その裏面に走行性改善、帯電防止、受容シート同士の滑り性改善、裏プリント適性等の目的で裏面層が設けられる。裏プリント適性とは、受容シートの表裏を間違えて逆にプリンターに装着して画像記録した場合に、インキリボンと裏面層が融着せずに排紙される性能のことである。
【０００４】
最近の染料熱転写プリンターには、高速プリントで高画質かつ高保存安定性の画像が得られることが求められている。このようなプリンターの高感度画像形成用染料および高感度受容層樹脂には、受容層への移行性が高い染料および染料染着性が高い受容層樹脂がそれぞれ用いられる。このような染料および樹脂によって形成された画像は、記録感度が高い反面、画像保存安定性が低下する。画像形成後、受容層中の染料が移行しやすいためである。画像保存安定性が低下する理由の一つとして、印画面の染料が印画面と接した別の受容シートの裏面に移行してしまうという問題があり、通常、裏移りと呼ばれている。
【０００５】
裏移りに関しては従来から検討されており、例えば特開平５−２０８５６４号公報において、裏面層の離型剤として、シリコーンブロック共重合体やシリコーンオイル等を使用することにより、裏移りと同時に裏プリント適性も改善することが示されている。ところが、高速高画質プリンターを使用した場合、必ずしも十分に裏移りや、裏プリント適性を満足するものではない。
【０００６】
又、特開平８−１９２５８２号公報、特開平８−１９７８５５号公報、及び特開平８−１９７８５６号公報等では、裏面層のバインダーとして、ビニルフェノール樹脂、ポリビニルアセタール樹脂、及びこれらの多官能イソシアネート化合物による架橋反応物等が示され、更に特開平１０−６７１８０号公報において、裏面層の導電剤として、特定の導電性無機顔料が提案されている。このような裏面層形成用材料を用いることにより、裏移りは改善されるが、裏プリント適性は不十分なのが実状である。
【０００７】
そこで、高速高画質プリンター使用の際に、受容シートの表裏を間違えてプリンターに装着して画像記録した場合に、インキリボンと裏面層が融着せず、裏プリント適性に優れ、且つ裏移りの無い裏面層を有する受容シートが切望されている。
【０００８】
【発明が解決しようとする課題】
本発明は、高速高画質プリンターにおいて、受容シートの表裏を逆に装着して印画しても、受容シートがインキリボンと融着することなく排紙され、且つプリントした受容シートを重ね置きした場合にも、印画面の染料がこれに接した他の受容シートの裏面に移行するのを防止した受容シート及びその製造方法を提供しようとするものである。
【０００９】
【課題を解決するための手段】
本発明の熱転写受容シートは、シート状支持体の片面に染料受容層、他面に裏面層を有し、前記裏面層が、少なくとも帯電防止剤、接着剤、及びポリシロキサン部位と、ウレタン結合部位及び／又は尿素結合部位とを有するイソシアネート基含有ポリマーおよびを用いて形成されてなり、該イソシアネート基含有ポリマーが、ポリイソシアネート化合物と、アルコール変性シリコーンもしくはカルボン酸変性シリコーンとの反応生成物であり、且つ前記ポリイソシアネート化合物が有するイソシアネート基と、前記アルコール変性シリコーンが有するヒドロキシル基及び／又は前記アミノ変性シリコーンが有するアミノ基との当量比１．５〜１０の範囲で反応した反応生成物であることを特徴とする。又、本発明の熱転写受容シートは、前記帯電防止剤が、導電性無機顔料であるのが好ましい。本発明の熱転写受容シートの製造方法として、ポリイソシアネート化合物と、アルコール変性シリコーン及びアミノ変性シリコーンから選ばれる少なくとも１種とを、前記ポリイソシアネート化合物が有するイソシアネート基と、前記アルコール変性シリコーンが有するヒドロキシル基及び／又は前記アミノ変性シリコーンが有するアミノ基との当量比１．５〜１０の範囲で反応させることにより得たポリシロキサン部位とウレタン結合部位及び／又は尿素結合部位とを有するイソシアネート基含有ポリマーを調製した後、該イソシアネート基含有ポリマーと少なくとも帯電防止剤、接着剤、を含む裏面層形成用組成物を調製し、この裏面層形成用組成物をシート状支持体の一方の面上に塗布、乾燥して裏面層を形成することを特徴とする。
【００１０】
【発明の実施の形態】
本発明者らは、受容シートに裏プリント適性を付与するため、裏面層の離型剤の中でも、特にシリコーン化合物について鋭意検討を行った結果、離型剤としてポリシロキサン部位を有するイソシアネート基含有ポリマーを使用することにより、本発明の目的を達成できることを見出した。
【００１１】
従来、インキリボンとの融着を防止するために、シリコーン化合物を離型剤として用いる場合、裏面層塗布液に架橋剤を併用して塗工後、シリコーンを架橋、硬化させる方法が行われているが、シリコーンを架橋して硬化させるために余分な時間が必要となる。又、裏面層中のシリコーン量を単に増加させると、支持体基材と裏面層の接着性が悪くなったり、未反応シリコーンにより汚染が起きるなどの問題が発生する。又、単に架橋剤量を増加しても効果が得られない場合もある。更に、シロキサン基含有重合体を他の樹脂とグラフト重合したものや、ブロック重合したものの場合には、インキリボンとの融着は改善されるが、染料染着性が高くなり裏移りが生じ易くなる。
【００１２】
本発明のポリシロキサン部位を有するイソシアネート基含有ポリマーは、活性水素を有するシリコーン化合物とポリイソシアネート化合物とを用いて反応させることによって得ることが可能であり、この生成物を裏面層の離型剤として使用することにより、裏プリント適性および裏移り適性に優れた受容シートを得ることが可能となった。優れた効果の得られる理由としては、ポリシロキサン部位を有するイソシアネート基含有ポリマーを用いることにより、未反応シリコーンが残ることもなく、裏面層の表層付近に強固な三次元構造を有するシリコーン層が形成されることなどが考えられる。
【００１３】
本発明で使用するポリシロキサン部位を有するイソシアネート基含有ポリマーは、その分子中に少なくとも１個の活性なイソシアネート基と、ポリシロキサン部位とを含有するものであり、このポリマーの分子量は、受容シートの使用目的や使用条件などにより異なるが、通常は３，０００〜１５，０００が好ましい。ポリシロキサン部位を有するイソシアネート基含有ポリマーの使用量は、全裏面層形成材料の１〜２０重量％が好ましく、５〜１０重量％がより好ましい。
【００１４】
本発明のポリシロキサン部位を有するイソシアネート基含有ポリマーを調製する方法は、好ましくは、ポリイソシアネート化合物と、アルコール変性シリコーン及び／又はアミノ変性シリコーン等との反応によって得られ、通常は各成分を溶媒中で加熱混合することにより調製することができる。反応に使用される各成分において、イソシアネート基と、ヒドロキシル基及び／又はアミノ基との当量比は、１．５〜１０程度が好ましい。反応条件については一概に言えないが、アルコール変性シリコーンの場合、３０〜９０℃の温度で、１〜２０時間程度行われる。アミノ変性シリコーンの場合には、常温〜５０℃の温度で、３０分〜１０時間程度行われる。
【００１５】
この場合、ポリシロキサン部位を有するイソシアネート基含有ポリマーの活性なイソシアネート基はポリイソシアネート化合物に由来し、そして、ポリイソシアネート化合物とアルコール変性シリコーンの反応によりウレタン結合部位が生成し、又ポリイソシアネート化合物とアミノ変性シリコーンの反応により尿素結合部位が生成する。更に、他のアルコール化合物、アミノ化合物、或は水等を用いて、適宜ウレタン結合部位や、尿素結合部位をポリマー中に導入することも可能である。
【００１６】
ポリイソシアネート化合物としては、分子中にイソシアネート基を２個以上、好ましくは３または４個含有するものを使用することができる。具体的には、多官能ポリイソシアネート化合物としては、ポリウレタンの基礎原料として用いられている、2，4−トリレンジイソシアネート（２，４−ＴＤＩ）、２，６−ＴＤＩ、ジフェニルメタン−4，4´−ジイソシアネート（ＭＤＩ）、水素化ＭＤＩ、１，５−ナフタレンジイソシアネート、トリフェニルメタントリイソシアネート、キシリレンジイソシアネート（ＸＤＩ）、水素化ＸＤＩ、メタキシリレンジイソシアネート（ＭＸＤＩ）、３，３´−ジメチル−４，４´−ジフェニリレンジイソシアネート（ＴＯＤＩ）等の芳香族系イソシアネートや、イソホロンジイソシアネート（ＩＰＤＩ）、トリメチルヘキサメチレンジイソシアネート（ＴＭＤＩ）、ヘキサメチレンジイソシアネート（ＨＤＩ）、ジメチルジイソシアネート（ＤＤＩ）等の脂肪族系イソシアネート等、これらのアダクト体、ビウレット体、イソシアヌレート体、或はこれらのポリイソシアネートとトリメチロールプロパン等の多価アルコール類との付加物等が、好ましく使用される。多官能ポリイソシアネート化合物の分子量は、一般に５００〜１，０００程度が好ましい。
【００１７】
アルコール変性シリコーンとしては、シリコーンの両末端又は片末端にヒドロキシル基が導入されたシリコーンを使用することができる。例えば、信越化学工業株式会社製のＸ−２２−１６１ＡＳ、ＫＦ−６００１、ＫＦ−６００２、ＫＦ−６０００３（以上、両末端ＯＨ基）などや、東芝シリコーン株式会社製のＸＦ３９６８（片末端ＯＨ基）等を使用することができる。
【００１８】
又、アミノ変性シリコーンとしては、シリコーンの両末端又は片末端にアミノ基が導入されたシリコーンを使用することができる。例えば、信越化学工業株式会社製のＸ−２２−１６１Ａ、Ｘ−２２−１６１Ｂ、Ｘ−２２−１６１Ｃ（以上、両末端アミノ基）などや、ＫＦ３９３、Ｋ−８５９、ＫＦ８６０、Ｋ８６１、ＫＦ−８６７（片末端アミノ基）等を使用することができる。これらのシリコーン類の分子量は、好ましくは１，０００〜６，０００、より好ましくは２，０００〜３，０００である。更に、他のアミノ化合物としては、分子中に１個以上のアミノ基を有する低分子化合物を好ましく使用することができ、たとえばシクロヘキシルアミン、ヘキサメチレンジアミンなどを使用することができる。
【００１９】
本発明の裏面層には、プリント搬送性向上および静電気の防止の為に導電性高分子や導電性無機顔料等の帯電防止剤が添加される。導電性高分子としては、カチオン系、アニオン系、ノニオン系等の導電性高分子があり、一般にはカチオン系ポリマーが用いられる。カチオン系ポリマーとしては、例えばポリエチレンイミン、カチオン性モノマーを含むアクリル系重合体、カチオン変性アクリルアミド系重合体およびカチオン澱粉等が挙げられる。帯電防止剤の使用量は、一般に全裏面層形成材料の１０〜５０重量％程度が好ましい。
【００２０】
導電性無機顔料としては、例えば特開平１０−６７１８０号公報に示されており、酸化物や硫化物など化合物半導体顔料および化合物半導体を被覆した無機顔料などが挙げられる。化合物半導体としては酸化銅（Ｉ）、酸化亜鉛、硫化亜鉛および炭化珪素などが例示される。また化合物半導体を被覆した無機顔料としては、半導体酸化錫を被覆した酸化チタンおよびチタン酸カリウムなどが示され、例えば、球状のものとして石原産業製のＥＴ−５００Ｗ、また針状のものとしては石原産業製のＦＴ−１０００、ＦＴ−２０００、ＦＴ−３０００等が挙げられる。針状の導電性無機顔料のサイズは、一般には繊維長が１〜２０μｍ、繊維径が０．１〜２μｍ程度である。
【００２１】
上記の帯電防止剤の中でも、導電性無機顔料を用いることが好ましく、導電性高分子に比較して導電性無機顔料は染料染着性が低く、裏移りを生じ難い。特に針状導電性無機顔料が好ましく用いられ、球状のものに比較して接触点が多くなるためか、少ない添加量で低い表面電気抵抗を得ることができ、本発明のポリシロキサン部位を有するイソシアネート基含有ポリマーと併用することにより、裏移り適性だけでなく、裏面接着性等においても極めて優れた効果が得られる。
【００２２】
本発明の裏面層には、接着剤として有効な樹脂が用いられる。この樹脂は、裏面層の基材への接着強度向上、受容シートのプリント搬送性、受容層面の傷つき防止の為にも有効なものである。このような樹脂としては、アクリル樹脂、エポキシ樹脂、ポリエステル樹脂、フェノール樹脂、アルキッド樹脂、ウレタン樹脂、メラミン樹脂、ポリビニルアセタール樹脂等、並びにこれらの樹脂の反応硬化物を用いることができる。裏移りの観点から、一般にはポリビニルアセタール系樹脂が好ましく、例えばポリビニルホルマール、ポリビニルアセタール、ポリビニルブチラール、ポリビニルフェニルアセタール等が挙げられる。
【００２３】
本発明の裏面層には、有機または無機フィラー等の摩擦係数調整剤を必要に応じて配合することが出来る。有機フィラーとしては、ナイロンパウダー、セルロースパウダーおよびユリア樹脂パウダー等を使用することができる。無機フィラーとしては、シリカパウダーおよび硫酸バリウムパウダー等を用いることができる。例えばナイロンパウダーの場合、平均粒子径は１〜３０μｍ程度が好ましく、その使用量は粒子径にもよるが全裏面層形成材料の１〜４０重量％程度であり、５〜３０重量％が好ましい。
【００２４】
帯電防止剤、接着剤、或は摩擦係数調整剤等と、シート状支持体との接着性等を向上させる目的のために、適宜、前述のポリイソシアネート化合物、もしくはエポキシ化合物などを、裏面層用塗料中に添加して用いることも勿論可能であり、一般に全裏面層形成材料の１〜１０重量％程度が好ましい。
【００２５】
裏面層には、本発明の効果を損なわない範囲内で、従来公知の離型剤を併用することも可能である。例えば、特開平５−２０８５６４号公報に示されているような、シリコーン化合物、フッ素化合物、燐酸エステル化合物、および脂肪酸エステル化合物等が示される。シリコーン化合物としては、シリコーンブロック共重合体、シリコーンオイル、およびシリコーンゴム等が挙げられる。
【００２６】
裏面層の塗工量は、０．３〜１０ｇ／ｍ2の範囲内にあることが望ましい。好ましくは１〜５ｇ／ｍ2である。０．３ｇ／ｍ2未満であると、受容シートが擦れた時の受容層の傷つきを十分に防止できない場合がある。また、塗膜欠陥が発生し、表面電気抵抗値が上がる場合もある。また１０ｇ／ｍ2を越えると、効果が飽和し不経済である。
本発明の受容シートは、シート状支持体の１面上にインキリボンの染料画像を受容する画像受容層が設けられ、他の面に裏面層が形成されている。
【００２７】
本発明の受容層は、染料染着性樹脂に加えて、架橋剤、融着防止剤、および紫外線吸収剤等を含むことができる。受容層は染料染着性樹脂を主成分として含有している。染料染着性の高い樹脂にはセルロース系樹脂、ポリエステル系樹脂、ポリビニルアセタール系樹脂、塩化酢酸ビニル系樹脂、ポリカーボネート系樹脂等が用いられる。また、架橋剤にはイソシアネートおよびエポキシ等が用いられる。架橋剤の使用量はその種類にもよるが、通常、染料染着性樹脂に対して２〜２５重量％程度が好ましい。さらに紫外線吸収剤にはベンゾトリアゾール、ベンゾフェノン、フェニルサリシレートおよびシアノアクリレート等、融着防止剤にはアクリルシリコーン樹脂、滑剤および離型剤等が用いられる。
【００２８】
本発明の受容シートにおいて、受容層の厚さは、好ましくは１〜１０μｍであり、より好ましくは３〜８μｍである。画像受容層の厚さが１μ未満では、熱転写染料画像の濃度および感度が低下し、あるいはプリント面の光沢が低下する等の不都合を生ずることがある。また厚さが１０μを越えると、画像受容層の効果が飽和し、不経済であるばかりでなく、受容層の強度が却って低下することがある。また受容層の塗工量は、一般に乾燥重量で３〜１０ｇ／ｍ2程度であることが好ましい。
【００２９】
本発明の受容シートに使用されているシート状支持体は、プラスチックシートを積層したものであってもよい。この場合、受容シートがプリントされるときの、熱による変形を得るような層構造となっている。本発明において、シート状支持体として使用されるプラスチックシートの代表例としては、合成紙が挙げられる。係る合成紙は、二軸延伸熱可塑性樹脂フィルムを基体フィルムとして用い、その表面に、一軸延伸熱可塑性樹脂紙状層フィルムを積層した構造をしている。紙状層フィルムは充填剤粒子を含み、その延伸により充填剤粒子近傍にミクロボイドが形成されるので、良好な筆記性および天然紙に近い風合をもつ。紙状層フィルムの充填剤として用いられる無機顔料は、例えば白土、タルク、石膏、硫酸バリウム、ケイソウ土、酸化珪素、およびその他の白色顔料から選択され、単独または混合して用いられる。
【００３０】
本発明においてシート状支持体用の合成紙に使用される熱可塑性樹脂は、ポリオレフィン樹脂、例えばエチレン、プロピレンあるいはブテン−１等のホモ重合体または共重合体、ポリビニリデン系樹脂、例えば塩化ビニリデンのホモ重合体または共重合体、スチレンのホモ重合体または共重合体、ポリエステル樹脂、およびナイロン等から選ばれる。これらは単独または混合物として用いることができる。また、この熱可塑性樹脂中には、必要に応じて安定剤、可塑剤、充填剤、顔料、およびその他の補助資材が延伸可能な範囲で含まれていてもよい。
【００３１】
合成紙の基体フィルム中には充填剤が０〜３重量％の割合で含有されていることが好ましい。充填材料が３重量％より多くなると、得られる受容シートの機械的強度が不十分になることがある。一方、紙状層フィルムの形成に用いられる熱可塑性樹脂は上記の中から基体フィルム用樹脂と同一または異なるものを選ぶことができる。一般に紙状層フィルムには充填剤が５〜６０重量％の割合で含有されている。
【００３２】
本発明に用いられるシート状支持体としては、上述のような熱可塑性樹脂延伸シートからなる合成紙に他のシートが積層されていてもよい。このような積層用シートには、熱可塑性を有し、かつ比較的耐熱性のよいフィルム、例えばポリエチレンテレフタレートフィルムを用いることが望ましい。積層用フィルムとして、使用条件に応じて他の各種合成樹脂フィルムを利用することもできる。例えば、ポリ塩化ビニル、ポリ塩化ビニリデン、ポリエチレン、およびポリスチレンのフィルム等が利用できる。
【００３３】
本発明に用いられるシート状支持体は、２０〜３００μｍの厚さを有することが望ましい。この厚さが２０μｍ未満であると、得られる受容シートの機械的強度が不十分となり、かつその硬さおよび変形に対する反発力が不十分となり、印画の際に生じる受容シートのカールを十分に防止できないという不都合を生ずることがある。また、厚さが３００μｍを越えると、得られる受容シートの厚さが課題になることがある。所定容積のプリンターでは、受容シート収容容積に限度があり、受容シートの厚さの増大は、当然プリンター内蔵される受容シート収容枚数の低下を招く。この場合、所定枚数の受容シートを収容しようとすれば、プリンターの容積を大きくしなければならず、これはプリンターのコンパクト化を困難にする。
【００３４】
本発明の受容シートには、必要に応じて、例えば受容層の帯電防止、画像濃度を上げるためのクッション材、受容層とフィルム状基材との接着剤として、フィルム状基材と受容層との間に中間層を追加することができる。
本発明の受容シートの受容層やその他の被覆層は、バーコーター、グラビアコーター、カンマコーター、ブレードコーター、エアーナイフコーター、ゲートロールコーターなどのコーターを用いて塗工、乾燥して形成することができる。
【００３５】
【実施例】
以下に実施例を挙げて本発明をさらに詳細に説明するが、勿論本発明はこれによって限定されるものではない。尚、実施例中の「部」および「％」は、すべて「重量部」および「重量％」を示す。
実施例１
受容層形成
厚さ５０μｍのポリエチレンテレフタレート（ＰＥＴ）フィルムを芯材として、その表裏面にポリオレフィンを主成分とし、無機顔料として約３０％の炭酸カルシウムなどを含む２軸延伸された厚さ６０μｍの多層構造フィルム（商標：ユポＦＰＧ６０、王子油化合成紙製）を、ウレタン型接着剤でドライラミネート方式で積層、貼合して、シート状支持体を作製した。このシート状支持体の表面上に、下記組成の受容層用塗料を固形分塗工量が８ｇ／ｍ2となるように塗工、乾燥することによって受容層を形成した。
【００３６】
「受容層用塗液」
0004333028.tif 000002
【００３７】
裏面層形成
［ポリシロキサン部位を有するイソシアネート基含有ポリマーＡの調製］
アルコール変性シリコーン（商標：ＳＦ８４２７、東レ・ダウコーニングシリコーン社製）とイソシアネート（商標：コロネートＬ、日本ポリウレタン社製）とをイソシアネート基とヒドロキシル基との当量比（ＮＣＯ／ＯＨ）が５となるように配合して、トルエン・ＭＥＫ（５：１）混合溶媒の２０％溶液とした。この溶液を５０℃で１０時間撹拌することにより反応させて、ウレタン結合部位を有するイソシアネート基含有ポリマーＡを得た。
【００３８】
次に上記シート状支持体の受容層塗工面と反対の面に、下記組成の裏面層用塗液を用いて、固形分塗工量が３ｇ/ｍ2となるように塗工、乾燥することによって裏面層を形成した。その後５０℃、４８時間キュアーして、受容シートを得た。
「裏面層用塗液」
0004333028.tif 000003
【００３９】
実施例２
裏面層用塗液において、イソシアネート基含有ポリマーＡの使用量を０．８０部にした以外は、実施例１と同様にして、受容シートを作製した。
【００４０】
実施例３
［ポリシロキサン部位を有するイソシアネート基含有ポリマーＢの調製］
アミノ変性シリコーン（商標：Ｘ−２２−１６１Ｂ、信越化学工業社製）とイソシアネート（商標：ＮＹ−７１０Ａ、三菱化学社製）とをイソシアネート基とアミノ基との当量比（ＮＣＯ／ＮＨ2）が５となるように配合し、トルエン・ＭＥＫ（５：１）混合溶媒の２０％溶液とした。この溶液を３０℃で３時間撹拌することにより反応させて、尿素結合部位を有するイソシアネート基含有ポリマーＢを得た。
裏面層用塗液において、イソシアネート基含有ポリマーＡの代わりに、前記のイソシアネート基含有ポリマーＢを使用した以外は、実施例１と同様にして、受容シートを作製した。
【００４１】
実施例４
裏面層用塗液において、イソシアネート基含有ポリマーＡの代わりに、前記のイソシアネート基含有ポリマーＢを使用した以外は、実施例２と同様にして、受容シートを作製した。
【００４２】
比較例１
裏面層用塗液において、イソシアネート基含有ポリマーＡの代わりに、アルコール変性シリコーン（商標：ＳＦ８４２７、東レ・ダウコーニングシリコーン社製）を使用した以外は、実施例１と同様にして受容シートを作製した。
【００４３】
比較例２
裏面層用塗液において、イソシアネート基含有ポリマーＡの代わりに、アルコール変性シリコーン（商標：ＳＦ８４２７、東レ・ダウコーニングシリコーン社製）を使用した以外は、実施例２と同様にして受容シートを作製した。
【００４４】
比較例３
裏面層用塗液において、イソシアネート基含有ポリマーＡの代わりに、アミノ変性シリコーン（商標：Ｘ−２２−１６１Ｂ、信越化学工業社製）を使用した以外は、実施例２と同様にして受容シートを作製した。
【００４５】
比較例４
裏面層用塗液において、イソシアネート基含有ポリマーＡの代わりに、メチルフェニルシリコーンオイル（商標：ＳＨ７１０、東レ・ダウコーニングシリコーン社製）を使用した以外は、実施例２と同様にして受容シートを作製した。
【００４６】
比較例５
裏面層用塗液において、イソシアネート基含有ポリマーＡの代わりに、フッ素変性シリコーン（商標：ＳＦ１２６５、東レ・ダウコーニングシリコーン社製）を使用した以外は、実施例２と同様にして受容シートを作製した。
【００４７】
比較例６
裏面層用塗液において、イソシアネート基含有ポリマーＡの代わりに、ジメチルシリコーンオイル（商標：ＳＨ２００、東レ・ダウコーニングシリコーン社製）を使用した以外は、実施例２と同様にして受容シートを作製した。
【００４８】
比較例７
裏面層用塗液において、イソシアネート基含有ポリマーＡの代わりに、シリコーンブロック共重合体（商標：ＦＳ７１０、日本油脂社製）２．０５部を使用した以外は、実施例１と同様にして受容シートを作製した。
【００４９】
比較例８
裏面層用塗液において、イソシアネート基含有ポリマーＡの代わりに、シリコーンブロック共重合体（商標：ＦＳ７１０、日本油脂社製）４．５部を使用した以外は、実施例１と同様にして受容シートを作製した。
【００５０】
評価
上記各実施例及び比較例で得られた受容シートを用いて、裏プリント適性、裏面層の基材への接着性、裏移り適性について以下に述べる方法で評価した。
【００５１】
［裏プリント適性］
昇華カラービデオプリンター（商標：ＵＰ５５００、ソニー社製）を用いて、受容シートの表裏を通常とは逆に裏面層にプリントされるように装着して黒べたパターンでプリントした。その際の受容シートの搬送性および走行性を以下の評価基準によって判定した。
裏プリント適性評価基準
○：搬送性および走行性ともに問題なく排紙される。
△：インキリボンと裏面層が融着を起こすが、問題なく排紙される。
×：インキリボンと裏面層が融着し、プリンター内でジャミングおよびリボン切れ等の問題が発生する。
【００５２】
［裏面層の接着性］
受容シートの裏面層に粘着テープ（商標：セロテープ、ニチバン社製）を手で貼り付けた後に引き剥がした際の裏面層の剥がれ度合いを以下の評価基準によって判定した。
接着性評価基準
○：裏面層の剥離が生じない。
△：裏面層がセロテープの一部に付着して剥がれる程度。
×：裏面層がセロテープ全面に付着して剥がれる。
【００５３】
［裏移り適性］
昇華カラービデオプリンター（商標：ＵＰ５５００、ソニー社製）を用いて、受容シートの受容層面にプリントされるように装着して黒べたパターンでプリントした。プリントサンプルを重ねることにより、印画された受容層と裏面層を接触させ、２００ｇ／ｃｍ2の圧力をかけた状態で６０℃、２４時間加熱した。加熱後、印画された受容層と接触していた裏面層の光学濃度をマクベス濃度計（商標：ＲＤ−９１４、Kollmorgen Corp.製）を用いて測定した。裏移りの判定は、裏面層の光学濃度が０．１０未満の場合を「○」、０．１０以上の場合を「×」とした。裏移りテスト前の背面被覆層の光学濃度は、０．０５から０．０６である。
【００５４】
【表１】
0004333028.tif 000004
【００５５】
表１の結果から明らかなように、各実施例において、裏面層塗液にポリシロキサン部位を有するイソシアネート基含有ポリマーを添加することにより、得られた受容シートは、裏プリント適性、支持体と裏面層の接着性、裏移り適性等全ての項目において優れた性能を有することが判る。
一方、各比較例において、裏面層塗液中には、ポリイソシアネートは十分過剰に使用されており、これらの塗液にシリコーン系化合物を単に添加して用いても、受容シートの裏プリント適性、裏面接着性、及び裏移り適性ともに満足するものは得られなかった。
【００５６】
【発明の効果】
本発明により、高速高画質プリンターで印画する際に、受容シートの表裏を逆にして印画しても、受容シートがインキリボンと融着することなく排紙され、且つプリントした受容シートを重ね置きして保存した場合にも、印画面の染料が印画面と接した他の受容シートの裏面に移行しない受容シートを得ることが可能となり、産業界に寄与するところが大である。